ЭЛЕКТРОТЕХНИЧЕСКИЙ СТАЛЬНОЙ ЛИСТ С ОРИЕНТИРОВАННОЙ ЗЕРЕННОЙ СТРУКТУРОЙ И СПОСОБ ЕГО ПРОИЗВОДСТВА

1. Способ производства электротехнического стального листа с ориентированной зеренной структурой, содержащий этапы, на которых:
образуют предпочтительно деформируемый участок в концевой области стального листа так, чтобы он был параллелен направлению прокатки стального листа;
сматывают стальной лист; и
осуществляют конечный отжиг стального листа после размещения стального листа таким образом, что концевая область становится нижней стороной стального листа.
2. Способ по п.1, в котором предпочтительно деформируемый участок образуют непрерывно.
3. Способ по п.1, в котором предпочтительно деформируемый участок образуют прерывисто.
4. Способ по п.1, в котором предпочтительно деформируемый участок образуют по всей длине стального листа.
5. Способ по п.1, в котором предпочтительно деформируемый участок образуют на части стального листа в направлении прокатки.
6. Способ по п.1, в котором предпочтительно деформируемый участок образуют на расстоянии от 5 до 100 мм от торца концевой области.
7. Способ по п.1, в котором, когда осуществляют конечный отжиг, стальной лист размещают таким образом, что направление оси рулона стального листа, после того как его смотали в форме рулона, становится перпендикулярным к приемнику рулона.
8. Способ по п.1, в котором предпочтительно деформируемый участок образуют до того, как разделитель для отжига наносят на стальной лист.
9. Способ по п.1, в котором предпочтительно деформируемый участок образуют облучением лазерным лучом.
10. Способ по п.1, в котором на предпочтительно деформируемом участке образуют надрез.
11. Способ по п.10, в котором надрез образуют на одной лицевой поверхности стального листа.
12. Способ по п.10, в котором надрез образуют на обеих лицевых поверхностях стального листа.
13. Способ по п.10, в котором ширина надреза составляет от 0,03 до 10 мм.
14. Способ по п.10, в котором глубина d надреза и толщина t стального листа удовлетворяют уравнению 0,05≤d/t≤0,7.
15. Способ по п.1, в котором предпочтительно деформируемый участок является участком зернограничного проскальзывания.
16. Способ по п.15, в котором участок зернограничного проскальзывания после конечного отжига является одной линейной кристаллической межзеренной границей.
17. Способ по п.15, в котором участок зернограничного проскальзывания после конечного отжига является полосой проскальзывания, включающей в себя кристаллические зерна.
18. Способ по п.17, в котором ширина полосы проскальзывания составляет от 0,02 до 20 мм.
19. Электротехнический стальной лист с ориентированной зеренной структурой, в котором образован термически деформированный участок в концевой области стального листа так, что он параллелен направлению прокатки стального листа.
20. Стальной лист по п.19, в котором термически деформированный участок образован непрерывно.
21. Стальной лист по п.19, в котором термически деформированный участок образован прерывисто.
22. Стальной лист по п.19, в котором термически деформированный участок образован по всей длине стального листа.
23. Стальной лист по п.19, в котором термически деформированный участок образован на части стального листа в направлении прокатки.
24. Стальной лист по п.19, в котором термически деформированный участок образован на расстоянии от 5 до 100 мм от торца концевой области.
25. Стальной лист по п.19, в котором термически деформированный участок является надрезом.
26. Стальной лист по п.25, в котором надрез образован на одной лицевой поверхности стального листа.
27. Стальной лист по п.25, в котором надрез образован на обеих лицевых поверхностях стального листа.
28. Стальной лист по п.25, в котором ширина надреза составляет от 0,03 до 10 мм.
29. Стальной лист по п.25, в котором глубина d надреза и толщина t стального листа удовлетворяют уравнению 0,05≤d/t≤0,7.
30. Стальной лист по п.19, в котором термически деформированный участок является одной линейной кристаллической межзеренной границей.
31. Стальной лист по п.19, в котором термически деформированный участок является полосой проскальзывания, включающей в себя кристаллические зерна.
32. Стальной лист по п.31, в котором ширина полосы проскальзывания составляет от 0,02 до 20 мм.